(57)【特許請求の範囲】
【請求項１】
凹凸に富んだレンガ調、タイル貼り調あるいは石材貼り調で目地部分を有するサイディング材の表面に、前記サイディング材の色調に合わせた着色塗料を塗布器具またはスプレー塗装機を用いて塗布したのち、乾燥させて下地を完全に隠蔽することにより着色塗膜層を形成し、
被塗装面が平坦で台木にピンと張りつめた状態に保持され一定厚みの織り目のない繊維材に模様塗りとして半透明塗料を含浸させ、前記繊維材を前記着色塗膜層上に、前記目地部分には塗布されないように、繰り返し押しつけて圧着することを特徴としたサイディング材の塗装方法。
【請求項２】
仕上げ模様塗りとして半透明塗料を前記繊維材に含浸させ、その繊維材を前記着色塗膜層上に色調を変えながら複数回押しつけて圧着する請求項１に記載のサイディング材の塗装方法。
【請求項３】
前記サイディング材の凹凸度合いは最深部と頭頂部との差が３ｍｍ以上である請求項１または２に記載のサイディング材の塗装方法。
【請求項４】
親水性および光触媒機能を有する耐候性透明塗料を前記サイディング材の表面に塗布する請求項１〜３のいずれか１つに記載のサイディング材の塗装方法。
【請求項５】
前記耐候性透明塗料の主たる樹脂成分が、フッ素樹脂、シロキサン樹脂、アクリルシリコン樹脂、架橋型アクリル樹脂のいずれか、またはそれらを混合した樹脂成分であり、
前記耐候性透明塗料は、スルホン酸基がグラフト重合されたポリ４フッ化エチレンを樹脂バインダとして光触媒金属酸化物を配合した透明塗料である請求項４に記載のサイディング材の塗装方法。
【請求項６】
前記半透明塗料の樹脂成分が、アクリル樹脂、アクリルウレタン樹脂、アクリルシリコン樹脂、フッ素樹脂のエマルジョンを含むいずれか、またはそれらを混合した成分である請求項１〜５のいずれか１つに記載のサイディング材の塗装方法。
【発明の詳細な説明】
【技術分野】
【０００１】
本発明は，主として建築物の外装材に使用されるサイディング材、例えば窯業系サイディング材の表面を元の状態に再現する、いわゆる再生処理を施すための塗装方法に関するものである。とくに低層建築物の外装材には、主原料としてセメント質原料および繊維質原料を成型し、養生・硬化させた窯業系サイディング材と称される建材が多用されている。近年、高級志向の浸透で，従来からの単色・平板調や単色・単模様板調に代わって、凹凸に富んだレンガ調やタイル貼り調や石材貼り調の目地を有するサイディング材が広く使用されている。これらの多くは、凹凸面にジョイントインクで多彩な意匠模様を施す印刷方法を用いて彩色されている。
【背景技術】
【０００２】
ところで、現場での塗装作業では、上記のような規則性がないムラのような表面模様を再現することが困難である。
【０００３】
そこで、レンガ調などの上記種類のサイディング材では、補修時にタッチアップと称される部分塗りが必要になったり、劣化後に全面塗り替えが必要になったりするが、上記レンガ調や石材貼り調のサイディング材では表面を元の状態に再現する再生処理を要する場合、サイディング材自体を張り替えねばならず、作業が煩雑で、高価な費用がかかっていた。
【０００４】
先行技術として、基材表面に、半透明の高耐候性エマルジョン塗料を含浸した不織布等の無方向性の繊維材を繰り返し押しつけて圧着しコンクリート模様調の第一の塗膜を形成し、該第一の塗膜上に、親水性クリアー塗膜からなる第二の塗膜を造膜した構成の打放しコンクリート模様の防汚塗膜を設ける打放しコンクリート面の再生方法が提案されている（例えば、特許文献１参照）。
【先行技術文献】
【特許文献】
【０００５】
【特許文献１】特開２００１−７０８７６号公報
【発明の概要】
【発明が解決しようとする課題】
【０００６】
上記のようにレンガ調や石材貼り調のサイディング材表面は色調の微妙な差やムラがあり、それが本来の表面意匠であるから、表面の凹凸とともに色調の微妙な差やムラを塗装作業によって再現する必要がある。しかも、その色調の差やムラは規則性や方向性があると不自然になるから、あくまで無規則かつ無方向性でなければならない。
【０００７】
しかしながら、塗装作業は、通常、刷毛、ローラーあるいはスプレー塗装機を用いて行われるため、どうしても方向性や規則性が出てしまい、上記の条件には合致しない。
【０００８】
そこで、本発明者は平滑な繊維材を刷毛やローラーの代わりに塗料の転写材として採用し、その繊維材に塗料を含浸させて基材表面に「押し付けるだけ」にすれば、方向性が出ない模様を塗装で再現できることを見出した。これに対し、「塗る」という行為の下で刷毛やローラーを動かすと、その動作方向への偏りが必然的に生じてしまう。また、繊維織り目の規則性をも排除するためには、その繊維材は織り目のない不織布であることが好ましいことも分かった。更に、レンガ調や石材貼り調の目地に相当する窪み部分には模様があってはならず、窪み部分に塗料を塗布しないためには、上記の不織布は平滑で、ある程度の剛性を有し、不織布がピント張っていることが必須の条件となる。これに対し、打放しコンクリート面には凹凸がなく、また目地に相当する箇所もないため、繊維材に剛性を持たせて被塗装面を平滑に保つ必要がないから、上記特許文献１に記載の塗装方法では、塗料が凹凸面を均してしまううえに、目地に相当する箇所も模様付けされるおそれがある。
【０００９】
本発明は上述の点に鑑みなされたもので、塗装作業により、規則性と方向性のない、本来のレンガ調や石材貼り調のリアルな表面状態がかんたんに再現できる、サイディング材の塗装方法を提供することを目的としている。
【課題を解決するための手段】
【００１０】
上記の目的を達成するために本発明にかかるサイディング材の塗装方法は、凹凸に富んだレンガ調、タイル貼り調あるいは石材貼り調で目地部分を有するサイディング材の表面に、前記サイディング材の色調に合わせた着色塗料を塗布器具またはスプレー塗装機を用いて塗布したのち、乾燥させて下地を完全に隠蔽することにより着色塗膜層を形成し、被塗装面が平坦で台木にピンと張りつめた状態に保持され一定厚みの織り目のない繊維材に模様塗りとして半透明塗料を含浸させ、前記繊維材を前記着色塗膜層上に、前記目地部分には塗布されないように、繰り返し押しつけて圧着することを特徴としている。
【００１１】
このようにすれば、補修時や劣化後にサイディング材を張り替えなくても，塗装にて本来のレンガあるいは石材が醸し出す表面のムラ状態を再現し、新規のサイディング材に近い状態に補修することができる。
【００１２】
請求項２に記載のように、仕上げ模様塗りとして半透明塗料を前記繊維材に含浸させ、その繊維材を前記着色塗膜層上に色調を変えながら複数回押しつけて圧着することが好ましい。
【００１３】
このようにすれば、目地以外の塗装面に濃淡ができ、レンガやタイルあるいは石材の表面の色調がリアルに再現される。
【００１４】
請求項３に記載のように、前記サイディング材の凹凸は最深部と頭頂部との差が３ｍｍ以上あることが好ましい。
【００１５】
このようにすれば、タイルや石材等の表明部分と目地部分とが明確に区分される。
【００１６】
請求項４に記載のように、さらに親水性および光触媒機能を有する透明塗料を全面的に塗布することが好ましい。
【００１７】
このようにすれば、汚れにくくなり、タイルや石材、レンガが本来持つ無機物としての汚れにくさが発揮される。
【００１８】
請求項５に記載のように、  前記耐候性透明塗料の主たる樹脂成分が、フッ素樹脂、シロキサン樹脂、アクリルシリコン樹脂、架橋型アクリル樹脂のいずれか、またはそれらを混合した樹脂成分であり、前記耐候性透明塗料は、スルホン酸基がグラフト重合されたポリ４フッ化エチレンを樹脂バインダとして光触媒金属酸化物を配合した透明塗料であることが望ましい。
【００１９】
このようにして親水性や光触媒機能を有するクリアー塗膜を表面に設ければ、意匠性を損ねることなく防汚染性を発揮することができる。
【００２０】
請求項６に記載のように、前記半透明塗料の樹脂成分が、アクリル樹脂、アクリルウレタン樹脂、アクリルシリコン樹脂、フッ素樹脂のエマルジョンを含むいずれか、またはそれらを混合した成分であることが好ましい。
【発明の効果】
【００２１】
本発明にかかるサイディング材の塗装方法によれば、従来は補修時や劣化後に張り替えが必要で高コストで長期間かかっていた作業が、現場での塗装作業により補修や修復できるようになり、作業が簡単になって作業期間が短縮され，低コスト化が図られる。
【図面の簡単な説明】
【００２２】
【図１】図１（ａ）は石材貼り調サイディング材の一部を、図１（ｂ）はレンガ調サイディング材の一部をそれぞれ示す正面図で、各図の左側は製造時の新規な状態を，各図の右側は補修後の状態をそれぞれ示している。
【図２】レンガ調サイディング材の補修態様の実施例における下塗り作業を示す斜視図である。
【図３】レンガ調サイディング材の補修態様の実施例における模様塗り作業を示す斜視図である。
【図４】レンガ調サイディング材の補修態様の実施例における模様塗り仕上げ作業を示す斜視図である。
【図５】レンガ調サイディング材の補修態様の実施例における光触媒塗装作業を示す斜視図である。
【図６】石材貼り調サイディング材の補修態様の実施例における下塗り作業を示す斜視図である。
【図７】石材貼り調サイディング材の補修態様の実施例における模様塗り作業を示す斜視図である。
【図８】石材貼り調サイディング材の補修態様の実施例における模様塗り仕上げ作業を示す斜視図である。
【図９】石材貼り調サイディング材の補修態様の実施例における光触媒塗装作業を示す斜視図である。
【発明を実施するための形態】
【００２３】
以下、本発明の塗装方法について実施の形態を図面に基づいて説明する。
【００２４】
実施例１：
レンガ調のサイディング材についての塗装方法である実施例１を図面に基づいて説明する。
【００２５】
レンガ調のサイディング材１は、直方体状のレンガを水平方向に一定間隔をあけて並べるとともに，垂直方向にも一定間隔をあけて積み上げた正面形状を厚さ方向に凹凸を設けて，厚さ１０ｍｍ程度のセラミック製基材２上に，図１（ｂ）に示すように一体に形成したものである。本例ではレンガ部分３の表面（頭頂部）と目地部分４（最深部）との高低差を３ｍｍ以上に設定し、レンガ部分３と目地部分４とを明確に区分している。本例の基材２はプレキャストコンクリート材であるが、素焼きタイル等の吸湿性材料でもよい。
【００２６】
上記のサイディング材１の全面が劣化した場合の補修方法を例にとって説明すると、
図２に示すように、本例では，下塗りとして「黄土色」のエポキシ樹脂塗料をローラーまたはスプレー塗装機のうち本例ではローラー７により、サイディング材１の全面に凹凸面に沿って塗装する。そして、乾燥させるが、この状態で，レンガ部分３の表面や目地部分４を含め全面的に下地の黄土色に塗装される。なお、望ましくは，接着性向上のために下地塗料の塗布前に，プライマーを塗布しておく。
【００２７】
図３に示すように、上面中央部に把持部５ｂを設けた台木５ａの下面に略２０ｃｍ角で厚み５ｍｍ前後の模様塗り用の不織布６を貼り付けた特殊塗布具５を使用し、不織布６には、半透明の赤レンガ色塗料（本例では、耐候性塗料のフッ素樹脂エマルジョン）を含浸させる。本実施例１においては、フッ素樹脂エマルジョンの塗料を使用するが、アクリルシリコン樹脂、アクリルウレタン樹脂のいずれか、またはそれらを組み合わせた樹脂成分からなる高耐候性エマルジョン塗料を用いることができる。そして、把持部５ｂをもって不織布６に含浸させた塗料をレンガ部分３の表面に繰り返し押しつけて圧着する。そして、乾燥させる。これにより、方向性がなく規則性のないレンガ状のムラ状態が赤レンガ色塗料によって醸し出される。
【００２８】
図４に示すように、上記の模様塗り赤レンガ色に比べて濃色で半透明の赤レンガ色塗料を不織布６に含浸させる。ここで、模様塗りしたレンガ部分３の表面に２回以上繰り返し押しつけて圧着し、微妙に色調を変える。これにより、レンガ部分３の色彩がリアルに再現される。一方、目地部分４については、不織布６の被塗装面が平坦で台木５ａに保持され，ある程度の剛性を備えているから、赤レンガ色塗料が目地部分４には塗布されない。一方、レンガ部分３の表面には半透明の赤レンガ色塗料が塗布されるので、レンガ部分３の表面下地の色彩も外観に表れる。このため、レンガ部分３の表面の色彩がリアルに再現され，不自然さは全くない。この状態で，模様塗り用塗料が乾燥すれば、塗装作業が完了する。
【００２９】
さらに、図５に示すように、塗装済みのサイディング材１の表面全体に透明な光触媒塗料をスプレー噴霧器（図示せず）で塗布する。光触媒塗料には、本例では、スルホン酸基がグラフト重合されたポリ４フッ化エチレンのうちナフィオン（登録商標）を樹脂バインダとして光触媒金属酸化物の酸化チタンを配合した透明塗料を使用する。このようにして親水性および光触媒機能を有するクリアー塗膜をサイディング材１の表面に塗布すれば、レンガ調の意匠性を損ねることなく防汚染性を発揮することができる。このため、本来のレンガ調サイディング材１がもつ、汚れにくさが発揮される。なお、上記の下地用塗料および光触媒塗料の塗布には、刷毛塗り、吹きつけ塗り、ローラー塗りのほか、バーコート、浸漬塗り、静電塗装、流し塗り等、公知の塗装手段を適宜選択して塗布することができる。また、光触媒金属物には，酸化チタンのほかに、酸化亜鉛や酸化錫を使用できる。
【００３０】
実施例２：
次に，石材貼り調のサイディング材からなる実施例２を図面に基づいて説明する。
【００３１】
石材貼り調のサイディング材１１は、直方体状の石材を水平方向に一定間隔をあけて並べるとともに、垂直方向にも一定間隔をあけて積み上げた正面形状を、厚さ１０ｍｍ程度のセラミック製基材１２上に，図１（ａ）に示すように一体に形成したものである。石材部分１３の表面（頭頂部）と目地部分１４（最深部）との高低差は３ｍｍ以上に設定され、石材部分１３の表面にも細かい凹凸が設けられている。
【００３２】
上記のサイディング材１１の一部が損傷した場合の補修方法を例にとって説明すると、
本例では，図６に示すように損傷箇所において下塗りとして「白色」のエポキシ樹脂塗料をローラー７により、サイディング材１１の損傷箇所の全面に塗装する。そして、乾燥させるが、この状態で，石材部分１３の表面や目地部分１４が下地の白色に塗装される。
【００３３】
上記特殊塗布具５を使用し、不織布６に半透明の焦げ茶色塗料（本例では、耐候性塗料のアクリルシリコン樹脂エマルジョン）を含浸させる。不織布６に含浸させた焦げ茶色塗料を把持部５ｂをもって石材部分１３の表面に繰り返し押しつけて圧着する。そして、乾燥させる。これにより、方向性がなく規則性のない石材調のムラ状態が焦げ茶色塗料によって醸し出される。
【００３４】
続いて、上記の模様塗り焦げ茶色に比べて濃色あるいは淡色で半透明の焦げ茶色または茶色塗料を不織布６に含浸させる。ここで、最初に模様塗りした石材部分１３の表面に２回以上繰り返し押しつけて圧着し、微妙に色調を変化させる。これにより、石材部分１３の色調がリアルに再現される。一方、目地部分１４については、図７に示すように、不織布６の被塗装面が平坦で台木５ａの下面に貼着され、不織布６がピンと張りつめた状態に保持され、ある程度の剛性を備えているから、塗料は目地部分１４には塗布されない。一方、石材部分１３の細かい凹凸表面には半透明の焦げ茶色や茶色の塗料が点在した状態で塗布されるので、石材部分１３の表面の下地の白色や最初に模様塗りした焦げ茶色も外観に表れる。このため、石材部分１３の表面の色彩がリアルに再現され，不自然さが全くない。この状態で，模様塗り用塗料が乾燥すれば、塗装作業が完了する。なお、折り目のない平坦な繊維材であれば不織布以外にも使用できることは言うまでもない。
【００３５】
さらに、図８に示すように塗装済みのサイディング材１１の補修部分全体に透明な光触媒塗料を刷毛（図示せず）またはローラー（図示せず）などで塗布する。光触媒塗料には、スルホン酸基がグラフト重合されたポリ４フッ化エチレンのうち本例でもナフィオン（登録商標）を樹脂バインダとして光触媒金属酸化物の酸化チタンを配合した透明塗料を使用する。このようにして親水性および光触媒機能を有するクリアー塗膜をサイディング材１１の補修部分の表面に塗布すれば、石材本来の耐候性を備えるとともに、石貼り調の意匠性を損ねることなく防汚染性を発揮することができる。上記親水性クリアー塗料の主たる樹脂成分が、フッ素樹脂、シロキサン樹脂、アクリルシリコン樹脂、架橋型アクリル樹脂のいずれか、またはそれらを混合した樹脂成分であってもよい。
【００３６】
なお、上記実施例１・２のサイディング材１・１１のほか，例えばタイル貼り調のサイディング材にも本発明を適用できる。また、上記実施形態で示した窯業系サイディング材１・１１のほか、基材が金属板からなる金属系サイディング材についても，本発明の塗装方法を同様に実施できる。
【産業上の利用分野】
【００３７】
本発明の塗装方法は、劣化すれば張り替えるしか方法はないと考えられていたレンガ調や石材貼り調のサイディング材がかんたんな塗装工事で再生できる。また現在、単色のサイディング材塗装仕上げの既存の建物に対しても、石材貼り調やタイル調の外装にして高級感を向上することができる。
【符号の説明】
【００３８】
１：レンガ調サイディング材
２：セラミック製基材
３：レンガ部分
４：目地部分
５：台木
５ｂ：把持部
６：不織布
７：ローラー
１１：石材貼り調サイディング材
１２：セラミック製基材
１３：石材部分
１４：目地部分
【図１】
0005865592.tif 000002
【図２】
0005865592.tif 000003
【図３】
0005865592.tif 000004
【図４】
0005865592.tif 000005
【図５】
0005865592.tif 000006
【図６】
0005865592.tif 000007
【図７】
0005865592.tif 000008
【図８】
0005865592.tif 000009
【図９】
0005865592.tif 000010